(57)【要約】【課題】本発明は、合成樹脂フィルムとガスバリア層との密着性が向上されており、ガスバリア性及び可撓性に優れるガスバリア性フィルム及びその製造方法を提供する。【解決手段】Ｒ−Ｓｉ−（ＮＨ2）3［式中、Ｒは、メチル基、エチル基、プロピル基、ビニル基、３−アクリロキシプロピル基、３−メタクリロキシプロピル基、３−アミノプロピル基、Ｎ−（２−アミノエチル）−３−アミノプロピル基、３−メルカプトプロピル基、３−イソシアネートプロピル基、３−グリシドキシプロピル基、又は２−（３，４−エポキシシクロヘキシル）エチル基を表す。］で示されるシラン化合物によって表面処理されてなる合成樹脂フィルムの上記表面処理が行われた面に、金属酸化物、金属窒化物及び金属酸化窒化物よりなる群から選択される少なくとも一種の無機化合物を含んでいるガスバリア層が積層一体化されてなることを特徴とするガスバリア性フィルム。【選択図】なし【特許請求の範囲】
【請求項１】
下記一般式（１）で示されるシラン化合物によって表面処理されてなる合成樹脂フィルムの上記表面処理が行われた面に、金属酸化物、金属窒化物及び金属酸化窒化物よりなる群から選択される少なくとも一種の無機化合物を含んでいるガスバリア層が積層一体化されてなることを特徴とするガスバリア性フィルム。
Ｒ−Ｓｉ−（ＮＨ2）3      （１）
（式中、Ｒは、メチル基、エチル基、プロピル基、ビニル基、３−アクリロキシプロピル基、３−メタクリロキシプロピル基、３−アミノプロピル基、Ｎ−（２−アミノエチル）−３−アミノプロピル基、３−メルカプトプロピル基、３−イソシアネートプロピル基、３−グリシドキシプロピル基、又は２−（３，４−エポキシシクロヘキシル）エチル基を表す。）
【請求項２】
表面処理が、合成樹脂フィルムの少なくとも一面にシラン化合物を含む溶液を塗布することによって行われていることを特徴とする請求項１に記載のガスバリア性フィルム。
【請求項３】
ガスバリア層が、ＺｎＳｎaＯbＮc（式中、ａは０．１〜２であり、ｂは０．３〜４であり、ｃは０．１〜１．６である）で示される亜鉛及び錫の酸化窒化物を含んでいることを特徴とする請求項１又は２に記載のガスバリア性フィルム。
【請求項４】
合成樹脂フィルムの少なくとも一面を下記一般式（１）で示されるシラン化合物によって表面処理した後、上記合成樹脂フィルムの上記表面処理が行われた面に金属酸化物、金属窒化物及び金属酸化窒化物よりなる群から選択される少なくとも一種の無機化合物を含むガスバリア層を積層一体化することを特徴とするガスバリア性フィルムの製造方法。
Ｒ−Ｓｉ−（ＮＨ2）3      （１）
（式中、Ｒは、メチル基、エチル基、プロピル基、ビニル基、３−アクリロキシプロピル基、３−メタクリロキシプロピル基、３−アミノプロピル基、Ｎ−（２−アミノエチル）−３−アミノプロピル基、３−メルカプトプロピル基、３−イソシアネートプロピル基、３−グリシドキシプロピル基、又は２−（３，４−エポキシシクロヘキシル）エチル基を表す。）
【請求項５】
表面処理を、合成樹脂フィルムの少なくとも一面にシラン化合物を含む溶液を塗布することによって行うことを特徴とする請求項４に記載のガスバリア性フィルムの製造方法。
【発明の詳細な説明】
【技術分野】
【０００１】
本発明は、酸素や水蒸気などに対するガスバリア性及び可撓性に優れるガスバリア性フィルムに関する。
【背景技術】
【０００２】
ガスバリアフィルムは、内容物の品質を変化させる原因となる酸素や水蒸気などの影響を防止するために、食品や医薬品の包装袋に用いられている。また、ガスバリアフィルムは、太陽電池モジュール、液晶表示パネル、有機ＥＬ（エレクトロルミネッセンス）表示パネルなどに使用される素子が、酸素や水蒸気に触れて性能劣化するのを防止するために、製品構成体の一部として或いはそれら素子のパッケージ材料としても用いられている。
【０００３】
このようなガスバリアフィルムとしては、ポリビニルアルコールフィルムやエチレン−ビニルアルコール共重合体フィルムなどの合成樹脂フィルムが用いられているが、これらは水蒸気バリア性が不充分であり、高湿度条件下においては酸素バリア性が低下するといった問題点を有している。
【０００４】
そこで、上記問題を解決するために、合成樹脂フィルム上に金属酸化物からなるガスバリア層を形成してなるガスバリア性フィルムが知られている。例えば、特許文献１には、耐加水分解性樹脂フィルムと、金属酸化物被着樹脂フィルムと、白色樹脂フィルムとの３層積層体からなるガスバリア性フィルムが提案されている。この金属酸化物被着樹脂フィルムでは、合成樹脂フィルムの一面に酸化アルミニウムなどの金属酸化物からなるガスバリア層が形成されている。
【先行技術文献】
【特許文献】
【０００５】
【特許文献１】特開２００２−１００７８８号公報
【発明の概要】
【発明が解決しようとする課題】
【０００６】
しかしながら、従来のガスバリア性フィルムでは、合成樹脂フィルムとガスバリア層との密着性が低く、依然として酸素や水蒸気などに対するガスバリア性が不充分であるといった問題点を有している。
【０００７】
特に、近年、太陽電池モジュール、液晶表示パネル、及び有機ＥＬ表示パネルには可撓性を有していることが望まれており、したがってガスバリア性フィルムにも可撓性を有していることが望まれている。しかしながら、従来のガスバリア性フィルムでは、合成樹脂フィルムとガスバリア層との密着性が低いことから、ガスバリア性フィルムを曲げると合成樹脂フィルムとガスバリア層との間で剥離が発生してガスバリア性の低下を招く問題があった。
【０００８】
したがって、本発明の目的は、合成樹脂フィルムとガスバリア層との密着性が向上されており、酸素や水蒸気などに対するガスバリア性及び可撓性に優れるガスバリア性フィルム及びその製造方法を提供することである。
【課題を解決するための手段】
【０００９】
本発明のガスバリア性フィルムは、下記一般式（１）で示されるシラン化合物によって表面処理されてなる合成樹脂フィルムの上記表面処理が行われた面に、金属酸化物、金属窒化物及び金属酸化窒化物よりなる群から選択される少なくとも一種の無機化合物を含んでいるガスバリア層が積層一体化されてなることを特徴とする。
Ｒ−Ｓｉ−（ＮＨ2）3      （１）
（式中、Ｒは、メチル基、エチル基、プロピル基、ビニル基、３−アクリロキシプロピル基、３−メタクリロキシプロピル基、３−アミノプロピル基、Ｎ−（２−アミノエチル）−３−アミノプロピル基、３−メルカプトプロピル基、３−イソシアネートプロピル基、３−グリシドキシプロピル基、又は２−（３，４−エポキシシクロヘキシル）エチル基を表す。）
【００１０】
さらに、本発明のガスバリア性フィルムの製造方法は、合成樹脂フィルムの少なくとも一面を下記一般式（１）で示されるシラン化合物によって表面処理した後、上記合成樹脂フィルムの上記表面処理が行われた面に金属酸化物、金属窒化物及び金属酸化窒化物よりなる群から選択される少なくとも一種の無機化合物を含むガスバリア層を積層一体化することを特徴とする。
Ｒ−Ｓｉ−（ＮＨ2）3      （１）
（式中、Ｒは、メチル基、エチル基、プロピル基、ビニル基、３−アクリロキシプロピル基、３−メタクリロキシプロピル基、３−アミノプロピル基、Ｎ−（２−アミノエチル）−３−アミノプロピル基、３−メルカプトプロピル基、３−イソシアネートプロピル基、３−グリシドキシプロピル基、又は２−（３，４−エポキシシクロヘキシル）エチル基を表す。）
【発明の効果】
【００１１】
本発明のガスバリア性フィルムでは、上記シラン化合物によって合成樹脂フィルムが表面処理されていることによって、合成樹脂フィルムとガスバリア層との密着性が向上されている。したがって、本発明のガスバリア性フィルムでは、合成樹脂フィルムとガスバリア層との剥離が高く低減されており、優れたガスバリア性を長期間に亘って維持することができる。また、ガスバリア性フィルムを曲げたりしても、合成樹脂フィルムとガスバリア層とが剥離することなく、優れたガスバリア性を維持することができる。
【発明を実施するための形態】
【００１２】
本発明のガスバリア性フィルムは、少なくとも一面がシラン化合物によって表面処理されてなる合成樹脂フィルムと、この合成樹脂フィルムの上記表面処理が行われた面に積層一体化されてなるガスバリア層とを有している。
【００１３】
（合成樹脂フィルム）
本発明のガスバリア性フィルムに用いられる合成樹脂フィルムを構成する樹脂としては、透明な合成樹脂が好ましく用いられ、例えば、ポリエチレン、ポリプロピレン等のポリオレフィン系樹脂、ポリビニルアルコール、エチレン−酢酸ビニル共重合体鹸化物などのビニル系樹脂；ポリエチレンテレフタレート、ポリエチレンイソフタレート、ポリエチレンナフタレート、ポリエチレン−２，６−ナフタレート、ポリブチレンテレフタレートなどのポリエステル系樹脂；ポリオキシメチレンなどのポリエーテル系樹脂；ナイロン−６、ナイロン−６，６などのポリアミド系樹脂；ポリカーボネート系樹脂；ポリイミド；ポリエーテルイミド；ポリエーテルスルフォン；ポリスルフォン；ポリエーテルエーテルケトン；ポリエーテルケトンケトンなどが挙げられる。また、これらの合成樹脂は、単独で用いられてもよく、二種以上を併用することもできる。なかでも、優れたガスバリア性を有していることから、ポリエステル系樹脂が好ましく、ポリエチレンナフタレートがより好ましい。
【００１４】
合成樹脂フィルムは、必要に応じて、帯電防止剤、紫外線吸収剤、可塑剤、滑剤、着色剤などの公知の添加剤を含んでいてもよい。合成樹脂フィルムの厚みは、３〜３００μｍが好ましく、１２〜３００μｍがより好ましく、５０〜２００μｍが特に好ましい。
【００１５】
合成樹脂フィルムの全光線透過率は、８０％以上が好ましく、８５〜１００％がより好ましい。８０％以上の全光線透過率を有する合成樹脂フィルムは透明性に優れており、このような合成樹脂フィルムを有しているガスバリア性フィルムによれば、画像の視認性に優れる液晶表示パネル及び有機ＥＬ表示パネル、並びに発電効率が高い太陽電池モジュールを提供することができる。
【００１６】
なお、合成樹脂フィルムの全光線透過率は、例えば、ＪＩＳ  Ｋ７１０５に準拠した方法により、例えば、ヘーズメータ（日本電色工業株式会社製  製品名ＮＤＨ２０００）を用いて測定することができる。
【００１７】
本発明のガスバリア性フィルムでは、合成樹脂フィルムの少なくとも一面に、下記一般式（１）で示されるシラン化合物によって表面処理が施されている。
Ｒ−Ｓｉ−（ＮＨ2）3      （１）
［式中、Ｒは、メチル基（ＣＨ3−）、エチル基（ＣＨ3ＣＨ2−）、プロピル基（ＣＨ3ＣＨ2ＣＨ2−）、ビニル基（ＣＨ2＝ＣＨ−）、３−アクリロキシプロピル基（ＣＨ2＝ＣＨＣＯＯＣＨ2ＣＨ2ＣＨ2−）、３−メタクリロキシプロピル基（ＣＨ2＝Ｃ（ＣＨ3）ＣＯＯＣＨ2ＣＨ2ＣＨ2−）、３−アミノプロピル基（ＮＨ2ＣＨ2ＣＨ2ＣＨ2−）、Ｎ−（２−アミノエチル）−３−アミノプロピル基（ＮＨ2ＣＨ2ＣＨ2ＮＨＣＨ2ＣＨ2ＣＨ2−）、３−メルカプトプロピル基（ＳＨＣＨ2ＣＨ2ＣＨ2−）、３−イソシアネートプロピル基（ＯＣＮＣＨ2ＣＨ2ＣＨ2−）、３−グリシドキシプロピル基（下記式（２）で示される基）、又は２−（３，４−エポキシシクロヘキシル）エチル基（下記式（３）で示される基）を表す。］
【００１８】
【化１】
2013067015.tif 000002
【００１９】
シラン化合物として、具体的には、
ＣＨ3Ｓｉ（ＮＨ2）3、
ＣＨ3ＣＨ2Ｓｉ（ＮＨ2）3、
ＣＨ3ＣＨ2ＣＨ2Ｓｉ（ＮＨ2）3、
ＣＨ2＝ＣＨＳｉ（ＮＨ2）3、
ＣＨ2＝ＣＨＣＯＯＣＨ2ＣＨ2ＣＨ2Ｓｉ（ＮＨ2）3、
ＣＨ2＝Ｃ（ＣＨ3）ＣＯＯＣＨ2ＣＨ2ＣＨ2Ｓｉ（ＮＨ2）3、
ＮＨ2ＣＨ2ＣＨ2ＣＨ2Ｓｉ（ＮＨ2）3、
ＮＨ2ＣＨ2ＣＨ2ＮＨＣＨ2ＣＨ2ＣＨ2Ｓｉ（ＮＨ2）3、
ＳＨＣＨ2ＣＨ2ＣＨ2Ｓｉ（ＮＨ2）3、
ＯＣＮＨ2ＣＨ2ＣＨ2Ｓｉ（ＮＨ2）3、
下記式（４）及び（５）で示される化合物、
などを挙げることができる。これらは一種のみが用いられてもよく、２種以上を併用してもよい。
【００２０】
【化２】
2013067015.tif 000003
【００２１】
なかでも、上記式（１）におけるＲが、３−グリシドキシプロピル基、３−メルカプトプロピル基、Ｎ−（２−アミノエチル）−３−アミノプロピル基、又は２−（３，４−エポキシシクロヘキシル）エチル基であるシラン化合物が好ましい。このようなシラン化合物は、合成樹脂フィルムとガスバリア層との密着性をより向上させてガスバリア性フィルムに優れたガスバリア性を付与できる。
【００２２】
シラン化合物による表面処理は、合成樹脂フィルムのガスバリア層が成形される面に行われればよい。したがって、シラン化合物による表面処理は、合成樹脂フィルムの少なくとも一面に行われればよい。
【００２３】
合成樹脂フィルムをシラン化合物によって表面処理する方法としては、シラン化合物を含む溶液を合成樹脂フィルムの少なくとも一面に塗布する方法が好ましく挙げられる。
【００２４】
シラン化合物を含む溶液は、シラン化合物を溶剤に溶解又は分散させることにより調製することができる。
【００２５】
シラン化合物を含む溶液に用いられる溶剤としては、シラン化合物を溶剤に溶解又は分散させることができるものであればよい。例えば、メチルアルコール、エチルアルコール、及びプロピルアルコール等のアルコール系溶剤；酢酸ブチル、酢酸エチル等のエステル系溶剤；並びにトルエン、キシレン、メチルナフタレン、ケロセン、及びシクロヘキサン等の炭化水素系溶剤などが挙げられる。これらは一種のみが用いられてもよく、２種以上を併用してもよい。なかでも、アルコール系溶剤が好ましく、メチルアルコールがより好ましい。
【００２６】
シラン化合物を含む溶液中におけるシラン化合物の含有量は、溶剤１００重量部に対して、０．００１〜２重量部が好ましく、０．００３〜１重量部がより好ましく、０．１〜１重量部が特に好ましい。シラン化合物を含む溶液中におけるシラン化合物の含有量が低過ぎると、合成樹脂フィルムをシラン化合物によって充分に表面処理することができない虞れがある。また、シラン化合物を含む溶液中におけるシラン化合物の含有量が高過ぎると、シラン化合物を含む溶液を塗布することによって合成樹脂フィルムの表面に厚みが不均一な皮膜が形成され、合成樹脂フィルムとガスバリア層との密着性を充分に向上できない虞れがある。
【００２７】
合成樹脂フィルムの少なくとも一面にシラン化合物を含む溶液を塗布する方法としては、ディッピング法、ロールコート法、グラビアコート法、ナイフコート法、エアナイフコート法、ロールナイフコート法、ダイコート法、スクリーン印刷法、スプレーコート法、及びグラビアオフセット法などの塗布方法や、スプレーコーティングなどの噴霧方法が挙げられる。
【００２８】
シラン化合物を含む溶液の塗布量は、上記溶液の乾燥後の重量として、０．０５〜０．６ｍｇ／ｍ2が好ましく、０．１〜０．５ｍｇ／ｍ2がより好ましい。シラン化合物を含む溶液の塗布量が少な過ぎると、合成樹脂フィルムとガスバリア層との密着性を充分に向上できない虞れがある。また、シラン化合物を含む溶液の塗布量が多過ぎると、シラン化合物を含む溶液を塗布することによって合成樹脂フィルムの表面に厚みが不均一な皮膜が形成され、合成樹脂フィルムとガスバリア層との密着性を充分に向上できない虞れがある。
【００２９】
合成樹脂フィルムの少なくとも一面にシラン化合物を含む溶液を塗布した後、塗布した溶液に含まれている溶剤を除去することにより上記溶液を乾燥させる。塗布した溶液の乾燥は、シラン化合物を含む溶液が塗布された合成樹脂フィルムを加熱することにより行うことが好ましい。加熱温度は、６０〜１５０℃が好ましいが、１００〜１４５℃がより好ましい。
【００３０】
合成樹脂フィルムを上述したシラン化合物によって表面処理する方法としては、化学気相成長(ＣＶＤ：Chemical Vapor Deposition)法を用いることもできる。ＣＶＤ法としては、プラズマＣＶＤ法が好ましく挙げられる。
【００３１】
プラズマＣＶＤ法を用いてシラン化合物によって合成樹脂フィルムを表面処理する方法としては、先ず、プラズマＣＶＤ装置の真空チャンバー内に合成樹脂フィルムを設置する。次に、真空チャンバー内に用意された二対の電極の一方に高周波（ＲＦ）電源などのプラズマ発生用電源を接続し、他方はアースとする。その後、真空チャンバー内を真空ポンプを用いて減圧し、プラズマＣＶＤ装置のガス導入口からシラン化合物及び酸素原子含有ガスを含む原料ガスを真空チャンバー内に導入する。そして、電源により電極に電力を印加することにより合成樹脂フィルム表面にプラズマを発生させることによって、合成樹脂フィルムの少なくとも一面をシラン化合物によって表面処理することができる。
【００３２】
酸素原子含有ガスとしては、酸素ガス、一酸化炭素ガス、及び二酸化炭素ガスなどを用いることができる。なかでも、酸素ガスが好ましい。また、真空ポンプにより真空チャンバー内を減圧する際、真空チャンバー内を１０-4〜１０Ｐａまで減圧することが好ましい。
【００３３】
プラズマを発生させるための方法としては、特に限定されず市販のプラズマ発生用電源が用いられる。具体的には、４００ＫＨｚ〜１００ＭＨｚの高周波電源、９１５ＭＨｚ〜２．４５ＧＨｚのマイクロ波電源、パルス幅変調型の高周波・マイクロ波電源等が挙げられる。これらのうちで、プラズマの制御が容易であり、低温にてプラズマを発生できるため、パルス幅変調電源がより好ましい。
【００３４】
合成樹脂フィルムの表面には、通常、カルボキシル基（−ＣＯＯＨ）、ヒドロキシル基（−ＯＨ）などの極性官能基を有している。このような合成樹脂フィルムの一面を上述した通りにしてシラン化合物によって表面処理すると、合成樹脂フィルムが有している極性官能基とシラン化合物が有しているアミノ基（−ＮＨ3）とが反応して化学結合を形成し、合成樹脂フィルムの一面にはシラン化合物に由来するＲ基が導入される。
【００３５】
また、合成樹脂フィルムの一面には、シラン化合物による表面処理を施す前に、コロナ放電処理、プラズマ放電処理、及び火炎処理などの表面酸化処理が行われているのが好ましい。これらの表面酸化処理によって、合成樹脂フィルムの表面にカルボキシル基やヒドロキシル基などの極性官能基を導入することができる。したがって、このような表面酸化処理が行われた合成樹脂フィルムにシラン化合物による表面処理を施すことによって、合成樹脂フィルムが有している極性官能基とシラン化合物が有しているアミノ基との化学結合がより多く形成され、合成樹脂フィルムの一面にはシラン化合物に由来するＲ基がより多く導入されることによって、合成樹脂フィルムとガスバリア層との密着性をさらに向上させることができる。
【００３６】
表面酸化処理が行われた合成樹脂フィルムの一面の表面張力は、３６〜５０ｍＮ／ｍが好ましく、３８〜４５ｍＮ／ｍがより好ましい。このような表面張力を有する合成樹脂フィルムは、ガスバリア層に対して優れた密着性を有している。なお、合成樹脂フィルムの表面張力の測定は、２３℃の温度環境下で、ＪＩＳ  Ｋ６７６８する方法により行うことができる。
【００３７】
（ガスバリア層）
本発明のガスバリア性フィルムでは、合成樹脂フィルムの上述したシラン化合物による表面処理が行われた面にガスバリア層が形成されている。ガスバリア層は、金属酸化物、金属窒化物及び金属酸化窒化物よりなる群から選択される少なくとも一種の無機化合物を含んでいる。
【００３８】
無機化合物として、具体的には、酸化ケイ素、酸化アルミニウム、酸化カルシウム、酸化マグネシウム、酸化ジルコニウム、及び酸化チタンなどの金属酸化物；窒化ケイ素、及び窒化チタンなどの金属窒化物；並びに、亜鉛及び錫の酸化窒化物などの金属酸化窒化物が挙がられる。
【００３９】
なかでも、無機化合物としては、亜鉛及び錫の酸化窒化物が好ましく挙げられる。亜鉛及び錫の酸化窒化物を含むガスバリア層は、上述したシラン化合物を用いた表面処理が施された合成樹脂フィルムに対して優れた密着性を発揮し、ガスバリア性フィルムに優れたガスバリア性を付与することができる。さらに、亜鉛及び錫の酸化窒化物は適度な可撓性を有しており、このような亜鉛及び錫の酸化窒化物を含むガスバリア層を用いてなるガスバリア性フィルムを撓ませたり丸めたりしたとしても、ガスバリア層にひび割れが発生することが高く低減されており優れたガスバリア性を維持することができる。
【００４０】
亜鉛及び錫の酸化窒化物は、好ましくは、一般式（Ｉ）：ＺｎＳｎaＯbＮc（式中、ａは０．１〜２であり、ｂは０．３〜４であり、ｃは０．１〜１．６である）で示される。一般式（Ｉ）で示される亜鉛及び錫の酸化窒化物によれば、ガスバリア性及び可撓性により優れたガスバリア層を提供することができる。
【００４１】
上記一般式（Ｉ）におけるａは、亜鉛原子数に対する錫原子数の比（原子比）を示し、０．１〜２が好ましく、０．２〜１．５がより好ましく、０．２〜１がさらに好ましい。上記一般式（Ｉ）において錫原子の原子比ａが多過ぎるとガスバリア層の可撓性が低下する虞れがある。また、上記一般式（Ｉ）において錫原子の原子比ａが少な過ぎるとガスバリア層のガスバリア性が低下する虞れがある。
【００４２】
上記一般式（Ｉ）におけるｂは、亜鉛原子数に対する酸素原子数の比（原子比）を示し、０．３〜４が好ましく、０．４〜３がより好ましい。上記一般式（Ｉ）において酸素原子の原子比ｂが多過ぎるとガスバリア層のガスバリア性が低下する虞れがある。また、上記一般式（Ｉ）において酸素原子の原子比ｂが少な過ぎるとガスバリア層の透明性が低下する虞れがある。
【００４３】
上記一般式（Ｉ）におけるｃは、亜鉛原子数に対する窒素原子数の比（原子比）を示し、０．１〜１．６が好ましく、０．４〜１がより好ましい。上記一般式（Ｉ）において窒素原子の原子比ｃが多過ぎるとガスバリア層の透明性が低下する虞れがある。また、上記一般式（Ｉ）において窒素原子の原子比ｃが少な過ぎるとガスバリア層のガスバリア性が低下する虞れがある。
【００４４】
ガスバリア層は、亜鉛及び錫の酸化窒化物の他に、例えば、アルミニウム、マグネシウム、カルシウム、カリウム、ナトリウム、チタン、ジルコニウム、イットリウムなどの他の金属原子や、炭素、ホウ素、窒素、フッ素などの非金属原子を含んでいてもよいが、亜鉛及び錫の酸化窒化物のみからなるのが好ましい。
【００４５】
ガスバリア層に含まれている亜鉛及び錫の酸化窒化物における亜鉛原子、錫原子、酸素原子及び窒素原子の比は、例えば、ＶＧサイエンティフィックス社製  製品名ＥＳＣＡＬＡＢ−２００ＲなどのＸＰＳ（Ｘ線光電子分光）表面分析装置を用いて測定することができる。
【００４６】
具体的には、ＸＰＳ表面分析装置のＸ線アノードにはＭｇを用い、出力６００Ｗ（加速電圧１５ｋＶ、エミッション電流４０ｍＡ）で測定する。エネルギー分解能は、清浄なＡｇ3ｄ5/2ピークの半値幅で規定したとき、１．５ｅＶ〜１．７ｅＶとなるように設定する。
【００４７】
ＸＰＳ表面分析装置による測定としては、先ず、結合エネルギー０ｅＶ〜１１００ｅＶの範囲を、データ取り込み間隔１．０ｅＶで測定し、いかなる元素が検出されるかを求る。次に、検出された、エッチングイオン種を除く全ての元素について、データの取り込み間隔を０．２ｅＶとして、その最大強度を与える光電子ピークについてナロースキャンを行い、各元素のスペクトルを測定する。得られたスペクトルは、測定装置、あるいは、コンピュータの違いによる含有率算出結果の違いを生じせしめなくするために、ＶＡＭＡＳ−ＳＣＡ−ＪＡＰＡＮ製のＣＯＭＭＯＮ  ＤＡＴＡ  ＰＲＯＣＥＳＳＩＮＧ  ＳＹＳＴＥＭ  （Ｖｅｒ．２．３以降が好ましい）上に転送した後、同ソフトで処理を行い、各分析ターゲットの元素（窒素、酸素、亜鉛、錫等）の含有率の値を原子数濃度（ａｔｏｍｉｃ  ｃｏｎｃｅｎｔｒａｔｉｏｎ：ａｔ％）として求める。
【００４８】
定量処理をおこなう前に、各元素についてＣｏｕｎ  Ｓｃａｌｅのキャリブレーションを行い、５ポイントのスムージング処理を行う。定量処理では、バックグラウンドを除去したピークエリア強度（ｃｐｓ＊ｅＶ）を用いた。バックグラウンド処理には、Ｓｈｉｒｌｅｙによる方法を用いた。また、Ｓｈｉｒｌｅｙ法については、Ｄ．Ａ．Ｓｈｉｒｌｅｙ，Ｐｈｙｓ．Ｒｅｖ．，Ｂ５，４７０９（１９７２）を参考にすることができる。
【００４９】
ガスバリア層の厚みは、２０〜６００ｎｍが好ましく、１５０〜４００ｎｍがより好ましい。ガスバリア層の厚みが薄過ぎると十分なガスバリア性をガスバリア性フィルムに付与できない虞れがある。また、ガスバリア層の厚みが厚過ぎると、ガスバリア層の可撓性が低下して、ガスバリア性フィルムを撓ませたり丸めたりしたりするとガスバリア層にひび割れが発生してガスバリア性フィルムのガスバリア性を低下させる虞れがある。
【００５０】
なお、本発明において、ガスバリア層の厚みは、ガスバリア層の断面を走査電子顕微鏡を用いて１０，０００倍以上の倍率で撮影し、得られた撮影像からガスバリア層においてそれぞれ任意の５箇所以上の厚みを測定し、その相加平均値として求めることができる。
【００５１】
シラン化合物によって表面処理されてなる合成樹脂フィルムの一面にガスバリア層を作製するには、物理気相成長法を用いて行うのが好ましい。物理気相成長法によれば、得られるガスバリア層に含まれる金属原子、酸素原子及び窒素原子の原子比を容易に調整することができる。このような物理気相成長法としては、真空蒸着法、イオンプレーティング法、及びスパッタリング法が挙げられ、なかでもスパッタリング法が好ましく挙げられ、ＤＣマグネトロンスパッタリング法がより好ましく挙げられる。
【００５２】
ＤＣマグネトロンスパッタリング法により亜鉛及び錫の酸化窒化物を含むガスバリア層を作製するには、例えば、ターゲットとして亜鉛及び錫の合金を用い、分解ガスとして酸素ガス及び窒素ガスを用い、ＤＣマグネトロンスパッタリング法により、合成樹脂フィルムの一面に亜鉛及び錫の酸化窒化物を堆積して成膜することによりガスバリア層を形成することができる。
【００５３】
亜鉛及び錫の合金における亜鉛原子及び錫原子の原子比や、酸素ガス及び窒素ガスの導入量を調整することにより、得られる酸化窒化物の亜鉛原子、錫原子、酸素ガス及び窒素ガスの原子比を所望の範囲に調整することができる。
【００５４】
ＤＣマグネトロンスパッタリング法によって亜鉛及び錫の酸化窒化物を成膜する際に、ＤＣマグネトロンスパッタリング装置の成膜室内を１．３３×１０-2Ｐａ（１．０×１０-4Ｔｏｒｒ）以下、特に０．２７×１０-4Ｐａ（２．０×１０-5Ｔｏｒｒ）以下に減圧した後に、上記成膜室内の圧力が６．６７×１０-2Ｐａ（５．０×１０-4Ｔｏｒｒ）〜１．３３Ｐａ（１．０×１０-2Ｔｏｒｒ）となるまで、アルゴンガスなどの不活性ガス、並びに酸素ガス及び窒素ガスを含む分解ガスを導入し、ＤＣマグネトロンスパッタリング法によって亜鉛及び錫の酸化窒化物の成膜を開始するのが好ましい。
【００５５】
ガスバリア層は、単一層であっても、ガスバリア性を向上させるために複数層を積層一体化させたものであってもよい。ガスバリア層が複数層を積層一体化させてなるものである場合、各層を構成している材料は、同一であっても異なっていてもよい。
【００５６】
本発明のガスバリア性フィルムが用いられる用途としては、水蒸気や酸素等の各種ガスの遮断を必要とする物品の包装、食品や工業用品及び医薬品等の変質を防止するための包装などの用途が挙げられる。また、このような包装用用途の他にも、本発明のガスバリア性フィルムは、太陽電池モジュール、液晶表示パネル、有機ＥＬ（エレクトロルミネッセンス）表示パネルなどに使用される素子が、酸素や水蒸気に触れて性能劣化するのを防止するために、製品構成体の一部として或いはそれら素子のパッケージ材料として用いることができる。
【００５７】
本発明のガスバリア性フィルムは、上述した通り、合成樹脂フィルムとガスバリア層との密着性が向上されており、優れたガスバリア性及び可撓性を有していると共に、合成樹脂フィルムとガスバリア層との剥離によるガスバリア性フィルムの外観特性の低下も高く低減されている。したがって、本発明のガスバリア性フィルムは、太陽電池モジュール、液晶表示パネル、及び有機ＥＬ表示パネルに特に好適に用いられる。
【００５８】
例えば、太陽電池モジュールにおいて、裏面側保護シート及び受光面側保護シートが、発電素子とエチレン−酢酸ビニル共重合体などの封止樹脂とを保護するために用いられる。このような裏面側保護シート及び受光面側保護シートとして、本発明のガスバリア性フィルムを用いることができる。
【実施例】
【００５９】
以下に、本発明を実施例を用いてより具体的に説明するが、本発明はこれに限定されない。
【００６０】
（実施例１）
１．表面処理
ポリエチレンナフタレートフィルム（ＰＥＮフィルム：厚さ７５μｍ、全光線透過率８８％）の一面に、コロナ放電処理装置（春日電機社製  装置名「ＡＧＩ−０２３」）を用いてコロナ放電処理を行った。ＰＥＮフィルムのコロナ放電処理を行った面の表面張力は４０ｍＮ／ｍであった。
【００６１】
次に、ＰＥＮフィルムのコロナ放電処理を行った面に、ＣＨ3Ｓｉ（ＮＨ2）3からなるシラン化合物１重量部と、エチルアルコール２００重量部とを含む溶液を、グラビアコート法により、上記溶液の乾燥後の重量が０．３ｍｇ／ｍ2となるようにして塗布した後、上記溶液が塗布されたＰＥＮフィルムを１２５℃の雰囲気中で５分間加熱することによって、ＰＥＮフィルムの一面をシラン化合物によって表面処理した。
【００６２】
２．ガスバリア層の作製
ＤＣマグネトロンスパッタリング装置（積水化学社製  製品名ＭＰＣ−１）の成膜室内に設置されているカソードに、５４重量％の亜鉛と４６重量％の錫との合金（亜鉛原子：錫原子（原子比）＝２：１）からなるターゲットを装着し、成膜室内を３×１０-4Ｔｏｒｒ以下にまで減圧し、アルゴンガス、酸素ガス、及び窒素ガスの混合ガス（アルゴンガス：酸素ガス：窒素ガス（分子比）＝５０：４５：５）を成膜室内の圧力が４．６７×１０-1Ｐａ（３．５×１０-3Ｔｏｒｒ）となるまで導入した後、１．９ｋＷの電力をカソードに印加し、上述した表面処理が行われたＰＥＮフィルムを表面処理された面がスパッタリング面となるようにして０．５ｍ／分の速度で搬送させ、ＰＥＮフィルムを成膜室内に４回通過させることにより、ＰＥＮフィルムの表面処理された面にＺｎＳｎ0.5Ｏ3Ｎ1からなるガスバリア層（厚み３５０ｎｍ）を作製した。これにより、ＰＥＮフィルムのシラン化合物により表面処理が行われた面にガスバリア層が積層一体化されてなるガスバリア性フィルムを得た。
【００６３】
（実施例２〜１４）
ＰＥＮフィルムの表面処理に用いたシラン化合物、及びガスバリア層を構成している亜鉛及び錫の酸化窒化物における各原子比を表１に示す通りに変更した以外は、実施例１と同様にしてガスバリア性フィルムを作製した。なお、実施例６では下記式（４）で示されるシラン化合物を使用し、実施例７では下記式（５）で示されるシラン化合物を使用した。
【００６４】
【化３】
2013067015.tif 000004
【００６５】
（実施例１５）
１．表面処理
実施例１と同様にして、ＰＥＮフィルムの一面にシラン化合物による表面処理を行った。
２．ガスバリア層の作製
ＤＣマグネトロンスパッタリング装置（積水化学社製  製品名ＭＰＣ−１）の成膜室内に設置されているカソードに、５０重量％の亜鉛と５０重量％の錫との合金（亜鉛原子：錫原子（原子比）＝１：０．５５）からなるターゲットを装着し、成膜室内を４×１０-4Ｔｏｒｒ）以下にまで減圧し、アルゴンガス、及び酸素ガスの混合ガス（アルゴンガス：酸素ガス（分子比）＝５０：５０）を成膜室内の圧力が５．３３×１０-1Ｐａ（４．０×１０-3Ｔｏｒｒ）となるまで導入した後、１．９ｋＷの電力をカソードに印加し、上述した表面処理が行われたＰＥＮフィルムを表面処理された面がスパッタリング面となるようにして０．５ｍ／分の速度で搬送させ、ＰＥＮフィルムを成膜室内に４回通過させることにより、ＰＥＮフィルムの表面処理された面にＺｎＳｎ0.5Ｏ3からなるガスバリア層（厚み３５０ｎｍ）を作製した。これにより、ＰＥＮフィルムのシラン化合物により表面処理が行われた面にガスバリア層が積層一体化されてなるガスバリア性フィルムを得た。
【００６６】
（実施例１６）
１．表面処理
ポリエチレンナフタレートフィルム（ＰＥＮフィルム：厚さ７５μｍ、全光線透過率８８％）を用意し、このＰＥＮフィルムを平行平板型のパルスプラズマＣＶＤ装置の真空チャンバー内に設置した。次に、真空チャンバー内に用意された二対の電極の一方に直流単パルス電源を接続し、他方はアースとした。その後、真空チャンバー内を真空ポンプにより０．０１Ｐａまで減圧した後、パルスプラズマＣＶＤ装置のガス導入口から上記式（５）で示されるシラン化合物と酸素ガスとを１：０．３の分子比で含む原料ガスを真空チャンバー内に導入して、真空チャンバー内の圧力を５Ｐａとした。そして、パルス幅が４μｓｅｃに設定された直流単パルス電源により電極に電力を印加してプラズマを発生させることにより、ＰＥＮフィルムの一面をプラズマＣＶＤ法を用いてシラン化合物によって表面処理した。
【００６７】
２．ガスバリア層の作製
ＰＥＮフィルムのシラン化合物により表面処理が行われた面に、実施例１と同様にして、ＺｎＳｎ0.5Ｏ3Ｎ1からなるガスバリア層（厚み３５０ｎｍ）が積層一体化されてなるガスバリア性フィルムを得た。
【００６８】
（実施例１７）
１．表面処理
ポリエチレンナフタレートフィルム（ＰＥＮフィルム：厚さ７５μｍ、全光線透過率８８％）を用意し、このＰＥＮフィルムを平行平板型のパルスプラズマＣＶＤ装置の真空チャンバー内に設置した。次に、真空チャンバー内に用意された二対の電極の一方に直流単パルス電源を接続し、他方はアースとした。その後、真空チャンバー内を真空ポンプにより０．０１Ｐａまで減圧した後、パルスプラズマＣＶＤ装置のガス導入口から上記式（４）で示されるシラン化合物と酸素ガスとを１：０．２５の分子比で含む原料ガスを真空チャンバー内に導入して、真空チャンバー内の圧力を５Ｐａとした。そして、パルス幅が４μｓｅｃに設定された直流単パルス電源により電極に電力を印加してプラズマを発生させることにより、ＰＥＮフィルムの一面をプラズマＣＶＤ法を用いてシラン化合物によって表面処理した。
【００６９】
２．ガスバリア層の作製
ＰＥＮフィルムのシラン化合物により表面処理が行われた面に、実施例１と同様にして、ＺｎＳｎ0.5Ｏ3Ｎ1からなるガスバリア層（厚み３５０ｎｍ）が積層一体化されてなるガスバリア性フィルムを得た。
【００７０】
（実施例１８）
１．表面処理
ポリエチレンナフタレートフィルム（ＰＥＮフィルム：厚さ７５μｍ、全光線透過率８８％）を用意し、このＰＥＮフィルムを平行平板型のパルスプラズマＣＶＤ装置の真空チャンバー内に設置した。次に、真空チャンバー内に用意された二対の電極の一方に直流単パルス電源を接続し、他方はアースとした。その後、真空チャンバー内を真空ポンプにより０．０１Ｐａまで減圧した後、パルスプラズマＣＶＤ装置のガス導入口からＣＨ3Ｓｉ（ＮＨ2）3からなるシラン化合物と酸素ガスとを１：０．２５の分子比で含む原料ガスを真空チャンバー内に導入して、真空チャンバー内の圧力を５Ｐａとした。そして、パルス幅が４μｓｅｃに設定された直流単パルス電源により電極に電力を印加してプラズマを発生させることにより、ＰＥＮフィルムの一面をプラズマＣＶＤ法を用いてシラン化合物によって表面処理した。
【００７１】
２．ガスバリア層の作製
ＰＥＮフィルムのシラン化合物により表面処理が行われた面に、実施例１と同様にして、ＺｎＳｎ0.5Ｏ3Ｎ1からなるガスバリア層（厚み３５０ｎｍ）が積層一体化されてなるガスバリア性フィルムを得た。
【００７２】
（比較例１）
１．ガスバリア層の作製
ＤＣマグネトロンスパッタリング装置（積水化学社製  製品名ＭＰＣ−１）の成膜室内に設置されているカソードに、錫のみからなるターゲットを装着し、成膜室内を７×１０-4Ｔｏｒｒ以下にまで減圧し、アルゴンガス、酸素ガス、及び窒素ガスの混合ガス（アルゴンガス：酸素ガス：窒素ガス（分子比）＝５０：４５：５）を成膜室内の圧力が４．６７×１０-1Ｐａ（３．５×１０-3Ｔｏｒｒ）となるまで導入した後、１．９ｋＷの電力をカソードに印加し、ポリエチレンナフタレートフィルム（ＰＥＮフィルム：厚さ７５μｍ、全光線透過率８８％）を０．５ｍ／分の速度で搬送させ、ＰＥＮフィルムを成膜室内に４回通過させることにより、ＰＥＮフィルムの一面にＳｎＯ1.8Ｎ0.5からなるガスバリア層（厚み３５０ｎｍ）を作製した。これにより、ＰＥＮフィルムの一面にガスバリア層が積層一体化されてなるガスバリア性フィルムを得た。
【００７３】
（比較例２）
ポリエチレンナフタレートフィルムにコロナ放電処理及びシラン化合物による表面処理を行わなかった以外は、実施例１と同様にしてガスバリア性フィルムを作製した。
【００７４】
（比較例３）
ポリエチレンナフタレートフィルムにコロナ放電処理及びシラン化合物による表面処理を行わなかった以外は、実施例２と同様にしてガスバリア性フィルムを作製した。
【００７５】
（比較例４）
ポリエチレンナフタレートフィルムにコロナ放電処理及びシラン化合物による表面処理を行わなかった以外は、実施例３と同様にしてガスバリア性フィルムを作製した。
【００７６】
（評価）
ガスバリア性フィルムにおけるＰＥＮフィルムとガスバリア層との密着性、ガスバリア性フィルムの可撓性及び水蒸気透過率を下記手順に従って評価した。結果を表１に示す。
【００７７】
（密着性）
ガスバリア性フィルムを切断することにより平面長方形状（縦５０mm×横１００mm）の試験片を用意した。この試験片の長さが１０３％（１０３ｍｍ）となるまで試験片の長手方向に１０ｍｍ／分の速度にて一定の引っ張り応力を加えた。その後、ＪＩＳ  Ｋ５４００に準拠して碁盤目試験を行った。この碁盤目試験では、ガスバリア層表面に、片刃のカミソリを用いて、ガスバリア層表面に対して９０度で１ｍｍ間隔で縦横に１１本ずつの切り込みを入れ、１ｍｍ角の碁盤目を１００個作成した。この上に市販のセロファンテープを貼り付け、その一端を手でもって垂直にはがし、切り込み線からの貼られたテープ面積［Ａ（ｍｍ2）］及びガスバリア層の剥がされた面積［Ｂ（ｍｍ2）］を測定し、切り込み線からの貼られたテープ面積に対するガスバリア層の剥がされた面積の割合［（％）＝（１００×Ｂ）／Ａ］を測定し、下記の基準に従って密着性の評価を行った。
Ａ：全く剥離が認められない。
Ｂ：剥離された面積割合が０．０１％以上、０．５％未満であった。
Ｃ：剥離された面積割合が０．５％以上、１０％未満であった。
Ｄ：剥離された面積割合が１０％以上であった。
【００７８】
（可撓性）
１５０ｍｍφのＡＢＳロッドに、ガスバリア性フィルムをガスバリア層形成面が外側になるように巻き付け、１５分後、展開することによりガスバリア性フィルムを開放し、この巻き付けと開放とを５０回繰り返した。その後、ＪＩＳ  Ｋ５４００に準拠して碁盤目試験を行った。この碁盤目試験では、ガスバリア層表面に、片刃のカミソリを用いて、ガスバリア層表面に対して９０度で１ｍｍ間隔で縦横に１１本ずつの切り込みを入れ、１ｍｍ角の碁盤目を１００個作成した。この上に市販のセロファンテープを貼り付け、その一端を手でもって垂直にはがし、切り込み線からの貼られたテープ面積［Ａ（ｍｍ2）］及びガスバリア層の剥がされた面積［Ｂ（ｍｍ2）］を測定し、切り込み線からの貼られたテープ面積に対するガスバリア層の剥がされた面積の割合［（％）＝（１００×Ｂ）／Ａ］を測定し、下記の基準に従って可撓性の評価を行った。
Ａ：全く剥離が認められない。
Ｂ：剥離された面積割合が０．０１％以上、０．５％未満であった。
Ｃ：剥離された面積割合が０．５％以上、１０％未満であった。
Ｄ：剥離された面積割合が１０％以上であった。
【００７９】
（水蒸気透過率）
ガスバリア性フィルムの水蒸気透過率（％）を、ＪＩＳ  Ｋ７１２９Ｂに準拠した方法によって、ガス・蒸気透過率測定装置（ＧＴＲテック社製  装置名ＧＴＲ−２１００）を用いて、温度４０℃、相対湿度９０％の条件下で測定した。
【００８０】
【表１】
2013067015.tif 000005
【産業上の利用可能性】
【００８１】
本発明のガスバリア性フィルムは、シラン化合物によって合成樹脂フィルムが表面処理されていることによって、合成樹脂フィルムとガスバリア層との密着性が向上されており、酸素や水蒸気に対するガスバリア性及び可撓性に優れる。したがって、このようなガスバリア性フィルムによれば、撓ませたり丸めたりすることが可能であり、曲面に沿った状態に設置することが可能な太陽電池モジュール、液晶表示パネル、有機ＥＬ表示パネルなどを提供することができる。